СПОСОБ УЛУЧШЕНИЯ НЕПРОЗРАЧНОСТИ

1. Способ получения водной суспензии дисперсного карбоната кальция, обеспечивающей улучшенные оптические свойства покрытий, полученных из нее, включающий стадии:
a) обеспечения водной суспензией дисперсного карбоната кальция;
b) обеспечения, по меньшей мере, одним карбонатом щелочного металла и/или кислым карбонатом щелочного металла, где ион щелочного металла выбран из калия и/или натрия;
c) разбавления указанной водной суспензии дисперсного карбоната кальция водой; и
d) до, и/или в ходе, и/или после стадии с) контактирования указанной водной суспензии дисперсного карбоната кальция с указанным, по меньшей мере, одним карбонатом щелочного металла и/или кислым карбонатом щелочного металла.
2. Способ по п.1, отличающийся тем, что водная суспензия дисперсного карбоната кальция, предусмотренная на стадии а), имеет содержание твердого вещества 35-85 мас.%, предпочтительно 65-80 мас.%, более предпочтительно 68-78 мас.% и наиболее предпочтительно 70-78 мас.% по отношению к общей массе водной суспензии дисперсного карбоната кальция стадии а).
3. Способ по п.1, отличающийся тем, что, по меньшей мере, один карбонат щелочного металла и/или кислый карбонат щелочного металла выбран из группы, состоящей из карбоната натрия, карбоната калия, кислого карбоната натрия, кислого карбоната калия или их смесей.
4. Способ по п.3, отличающийся тем, что указанный, по меньшей мере, один карбонат щелочного металла и/или кислый карбонат щелочного металла представляет собой карбонат натрия и/или карбонат калия.
5. Способ по п.1, отличающийся тем, что указанный, по меньшей мере, один карбонат щелочного металла и/или кислый карбонат щелочного металла вводят в количестве 0,001-5 мас.%, предпочтительно 0,025-2 мас.%, более предпочтительно, 0,05-1 мас.% и наиболее предпочтительно 0,1-0,5 мас.% по отношению к сухой массе карбоната кальция в суспензии стадии а).
6. Способ по любому из пп.1-5, отличающийся тем, что водную суспензию дисперсного карбоната кальция сначала разбавляют (стадия с)), а затем приводят в контакт с, по меньшей мере, одним карбонатом щелочного металла и/или кислым карбонатом щелочного металла (стадия d)).
7. Способ по любому из пп.1-5, отличающийся тем, что водную суспензию дисперсного карбоната кальция одновременно разбавляют (стадия с)) и приводят в контакт с, по меньшей мере, одним карбонатом щелочного металла и/или кислым карбонатом щелочного металла (стадия d)).
8. Способ по любому из пп.1-5, отличающийся тем, что водную суспензию дисперсного карбоната кальция разбавляют (стадия с)) сразу после контактирования с, по меньшей мере, одним карбонатом щелочного металла и/или кислым карбонатом щелочного металла (стадия d)), предпочтительно менее чем через 45 мин после завершения введения, по меньшей мере, одного карбоната щелочного металла и/или кислого карбоната щелочного металла.
9. Способ по любому из пп.1-5, отличающийся тем, что водную суспензию дисперсного карбоната кальция разбавляют в одну или более частей, и, по меньшей мере, один карбонат щелочного металла и/или кислый карбонат щелочного металла вводят в одну или более частей.
10. Способ по п.1, отличающийся тем, что водная суспензия дисперсного карбоната кальция содержит, по меньшей мере, один диспергатор, причем диспергатор предпочтительно выбран из группы, состоящей из органического диспергатора, неорганического диспергатора и их смесей.
11. Способ по п.10, отличающийся тем, что органический диспергатор содержит акриловый полимер, виниловый полимер, акриловый и/или виниловый сополимер, и неорганический диспергатор содержит моно-, ди- и/или тринатрийортофосфат, натрийтриполифосфат и/или натрийполифосфат.
12. Способ по п.11, отличающийся тем, что кислотные участки, по меньшей мере, одного органического диспергатора частично или полностью нейтрализованы натрием.
13. Способ по п.12, отличающийся тем, что водную суспензию дисперсного карбоната кальция стадии а) получают концентрированием водной суспензии карбоната кальция.
14. Способ по п.13, отличающийся тем, что диспергатор вводят до стадии концентрирования.
15. Способ по п.13, отличающийся тем, что диспергатор вводят после стадии концентрирования.
16. Способ по п.13, отличающийся тем, что карбонат кальция в водной суспензии измельчают до стадии концентрирования.
17. Способ по п.14, отличающийся тем, что карбонат кальция в водной суспензии измельчают до стадии концентрирования.
18. Способ по п.15, отличающийся тем, что карбонат кальция в водной суспензии измельчают до стадии концентрирования.
2
2
2
2
19. Способ по п.16, отличающийся тем, что покрытие, полученное из водной суспензии дисперсного карбоната кальция, полученной способом, имеет коэффициент светорассеяния S в интервале 100-250 м/кг, более предпочтительно выше 125 м/кг и наиболее предпочтительно выше 140 м/кг для массы покрытия 20 г/м.
2
2
2
2
20. Способ по п.17, отличающийся тем, что покрытие, полученное из водной суспензии дисперсного карбоната кальция, полученной способом, имеет коэффициент светорассеяния S в интервале 100-250 м/кг, более предпочтительно выше 125 м/кг и наиболее предпочтительно выше 140 м/кг для массы покрытия 20 г/м.
2
2
2
2
21. Способ по п.18, отличающийся тем, что покрытие, полученное из водной суспензии дисперсного карбоната кальция, полученной способом, имеет коэффициент светорассеяния S в интервале 100-250 м/кг, более предпочтительно выше 125 м/кг и наиболее предпочтительно выше 140 м/кг для массы покрытия 20 г/м.
2
2
2
2
2
22. Способ по любому из пп.1 и 10-21, отливающийся тем, что покрытие, полученное из водной суспензии дисперсного карбоната кальция, полученной способом, имеет коэффициент светорассеяния S для массы покрытия 20 г/м, по меньшей мере, на 5 м/кг, более предпочтительно, по меньшей мере, на 10 м/кг, даже более предпочтительно, по меньшей мере, на 15 м/кг, еще более предпочтительно, по меньшей мере, на 20 м/кг выше коэффициента светорассеяния S конечного покрытия из соответствующей водной суспензии дисперсного карбоната кальция, обработанной таким же образом, но в отсутствие, по меньшей мере, одного карбоната щелочного металла и/или кислого карбоната щелочного металла.
23. Применение, по меньшей мере, одного карбоната щелочного металла и/или кислого карбоната щелочного металла для регулирования коэффициента светорассеяния S конечного покрытия из водной суспензии дисперсного карбоната кальция.
24. Применение по п.23, в котором коэффициент светорассеяния S покрытия, полученного из водной суспензии дисперсного карбоната кальция, контактировавшей с, по меньшей мере, одним карбонатом щелочного металла и/или кислым карбонатом щелочного металла до и/или в процессе, и/или после разбавления суспензии водой, выше, чем коэффициент светорассеяния суспензии, разбавленной таким же образом, но в отсутствие, по меньшей мере, одного карбоната щелочного металла и/или кислого карбоната щелочного металла.